Огнеупорная бетонная смесь
REFRACTORY CONCRETE MIXTURE

Изобретение относится к производству бетонов, которые могут быть использованы при строительстве тепловых агрегатов.
Известна огнеупорная бетонная смесь, содержащая следующие компоненты, мас. %: связующее 8,0-17,0; каолин 19,0-28,0; стальное волокно 1,0-3,0; шамот - остальное [1].
Задача изобретения состоит в повышении термостойкости бетона, полученного из смеси.
Технический результат достигается тем, что огнеупорная бетонная смесь, включающая связующее, каолин, стальное волокно, шамот, в качестве связующего содержит глиноземистый цемент и дополнительно - доменный шлак, при следующем соотношении компонентов, мас. %: глиноземистый цемент 27,0-28,0; каолин 0,5-1,0; стальное волокно длиной 5-10 мм 1,0-3,0; измельченный и просеянный через сетку №063 доменный шлак 8,0-12,0; шамот - остальное, при водоцементном отношении 0,5-0,6.
В таблице приведены составы огнеупорной бетонной смеси.
Компоненты дозируют в требуемых количествах и смешивают. Смесь укладывают в смазанные маслом металлические формы, уплотняют и оставляют до затвердевания. Готовые изделия (блоки) извлекают из форм и при необходимости подвергают механической обработке (распиловке на плиты).
Источники информации
1. SU 628128, C04B 28/34, 1978.